(57)【特許請求の範囲】
【請求項１】
組成（ＹｗＴｂｘ）３Ａｌ５−ｙＧａｙＯ１２：Ｃｅｚを有する混合酸化物材料であって、０．０１≦ｗ≦０．９９、０．０１≦ｘ≦０．９９、０≦ｙ≦３．５、及び０．００１≦ｚ≦０．１０であり、ｗ＋ｘ＋３＊ｚ＝１であり、前記混合酸化物材料は少なくとも１０ｐｐｍのＶでドープされたものである、混合酸化物材料。
【請求項２】
前記混合酸化物材料が１０〜２５０ｐｐｍのＶでドープされたものである、請求項１に記載の混合酸化物材料。
【請求項３】
０．１≦ｗ≦０．９である、請求項１に記載の混合酸化物材料。
【請求項４】
０．１≦ｘ≦０．９である、請求項１に記載の混合酸化物材料。
【請求項５】
１≦ｙ≦３．５である、請求項１に記載の混合酸化物材料。
【請求項６】
０．００５≦ｚ≦０．０５である、請求項１に記載の混合酸化物材料。
【請求項７】
前記混合酸化物材料が単結晶材料又は多結晶材料である、請求項１に記載の混合酸化物材料。
【請求項８】
請求項１に記載の混合酸化物材料を生成する方法であって、
ａ）前記混合酸化物材料を得るのに適した割合でＹ２Ｏ３、ＣｅＯ２、Ｔｂ４Ｏ７、Ａｌ２Ｏ３及びＧａ２Ｏ３を準備するステップと、
ｂ）ステップａ）の固体の１又は複数に所望量のＶのソースを含浸させるステップと、
ｃ）スラリを得るために、適切な分散剤の存在下でステップａ）及びステップｂ）の固体を合わせ、ミリングするステップと、
ｄ）混合粉末を得るために、ステップｃ）のスラリを乾燥するステップと、
ｅ）少なくとも１４００℃の温度で少なくとも１時間、ステップｄ）の混合粉末を焼結するステップと、
を含む方法。
【請求項９】
ステップｃ）において、ステップａ）及びステップｂ）の固体を合わせる際に融剤が添加される、請求項８に記載の方法。
【請求項１０】
請求項１に記載の混合酸化物材料を有するシンチレータ。
【請求項１１】
少なくとも１つの光検出器と組み合わせられる請求項１に記載の混合酸化物材料又は請求項１０に記載のシンチレータを有するイオン化放射線用の検出器。
【請求項１２】
第２の混合酸化物材料又は第２のシンチレータを更に有し、前記第２の混合酸化物材料又は前記第２のシンチレータが、請求項１に記載の混合酸化物材料又は請求項１０に記載のシンチレータより高い密度を有する、請求項１１に記載の検出器。
【請求項１３】
請求項１１に記載の検出器を少なくとも１つ有するＣＴスキャナ。
【発明の詳細な説明】
【技術分野】
【０００１】
本発明は、混合酸化物材料、それらを準備する方法、イオン化放射線用の検出器、及びＣＴ（コンピュータトモグラフィ）スキャナに関する。
【背景技術】
【０００２】
イオン化放射線用の検出器及び特にイオン化放射線用のソリッドステート検出器は、例えば、ＣＴスキャナにおいて広く使われている。このようなイオン化放射線用のソリッドステート検出器は、概して、２つの主サブユニットを有する。第１のサブユニットは、通常、放射線を吸収し、それに応じて紫外線、可視又はＩＲ領域の光子を放出するシンチレータ又は蛍光体と呼ばれる、蛍光コンポーネントを有する。第２のサブユニットは、シンチレータ又は蛍光体によって放出される光子を検出することができ及び対応する電気信号を生成する光検出器を有する。
【０００３】
「シンチレータ」及び「蛍光体」という上述の表現に関して、これらは共に入れ替え可能な語であり、ソリッドステートルミネッセント材料に関連するものとして本発明の範囲内で理解されることができることに留意する必要があり、かかるソリッドステートルミネッセント材料は、例えばＸ線、β線又はγ線のようなイオン化放射線による刺激に応じて、かなり低いエネルギーの光子をもつ放射線を放出する。
【０００４】
本発明の範囲内において「イオン化放射線」は、紫外線放射より高いエネルギーを有する電磁放射線をさす。
【０００５】
イオン化放射線用の検出器は、Ｘ線ベースの検出及びイメージングシステムにおいて広い用途を見出す。このような検出器及びシンチレータの主要な医療用途の１つは、ＣＴスキャナにある。
【発明の概要】
【発明が解決しようとする課題】
【０００６】
特にＣＴスキャナにおけるそれらの用途の場合、ＣＴスキャナが患者のために可能な限り低い放射線量を用いて作動されることができるように、それらのシンチレータが高い光収率を示す場合に好適である。更に、今日のＣＴスキャナにおいて使用されるシンチレータは、可能な限り低いアフターグローを有するべきであり、そうでない場合には、次の画像におけるアフターグローの影響を低減するために、スキャニングプロセスが（例えば回転周波数を低減することによって）減速されなければならず、これは検査のスピードに影響を及ぼす。
【０００７】
最後に、シンチレータは更に、可視光に対して可能な限り透明であることが望ましく、そうでない場合、イオン化放射線とシンチレータとの間の相互作用によって生成される光子の散乱が生じ、これは、シンチレータのシンチレーション光の光学吸収のため、イメージングプロセス中に効果的バックグラウンドノイズを生じさせる。
【０００８】
ＣＴスキャナ用のシンチレータとして今日一般に使用されている２つの材料は、ＰｒドープされたＧｄ２Ｏ２Ｓ（ＧＯＳ）及びＥｕドープされた（Ｙ，Ｇｄ）２Ｏ３に基づくシンチレータ材料である。それらの２つの材料は、すでにかなりの結果をもたらしているが、ＧＯＳは、それが可視光に対して透明でなく単に半透明なだけであることにより、不所望の効果的ノイズを生じさせるかなり高い散乱を示し、（Ｙ，Ｇｄ）２Ｏ３：Ｅｕベースのシステムは、このシンチレータを置き換えることによってＣＴスキャナの次世代のために改善されることができる顕著なアフターグローを示すことが分かっている。
【０００９】
本発明の目的は、混合酸化物材料、その準備方法、シンチレータ、イオン化放射線用の検出器、及びＣＴスキャナを提供することであり、シンチレータは、高い光収率、非常に低いアフターグロー及び高い透明性を有する。
【課題を解決するための手段】
【００１０】
本発明の第１の見地において、組成（ＹｗＴｂｘ）３Ａｌ５−ｙＧａｙＯ１２：Ｃｅｚを有する混合酸化物材料であって、０．０１≦ｗ≦０．９９、０．０１≦ｘ≦０．９９、０≦ｙ≦３．５及び０．００１≦ｚ≦０．１０であり、ｗ＋ｘ＋３＊ｚ＝１であり、混合酸化物材料が、少なくとも１０ｐｐｍのＶ、好適には少なくとも２５ｐｐｍのバナジウム（Ｖ）でドープされている、混合酸化物材料が提示される。
【００１１】
本発明の他の見地において、上述した混合酸化物材料を準備する方法であって、ａ）所望の混合酸化物を得るのに適した比率でＹ２Ｏ３、ＣｅＯ２、Ｔｂ４Ｏ７、Ａｌ２Ｏ３及びＧａ２Ｏ３を準備するステップと、ｂ）ステップａ）の固体の１又は複数に所望量のＶのソースを含浸させるステップと、ｃ）スラリを得るために、適切な分散剤の存在下でステップａ）及びステップｂ）の固体を合わせ、ミリングするステップと、ｄ）混合粉末を得るために、ステップｃ）のスラリを乾燥するステップと、及びｅ）少なくとも１４００℃の温度で少なくとも１時間、ステップｄ）の混合粉末を焼結するステップと、を含む方法が提示される。
【００１２】
本発明の他の見地において、上述の混合酸化物材料を含むシンチレータが提示される。
【００１３】
本発明の他の見地において、少なくとも１つの光検出器と組み合わせられる上述の混合酸化物材料又は上述のシンチレータを有するイオン化放射線用の検出器が提示される。
【００１４】
本発明の他の見地において、上述した少なくとも１つの検出器を有するＣＴスキャナが提示される。
【００１５】
（ＹＷＴｂｘ）３Ａｌ５−ｙＧａｙＯ１２：Ｃｅｚベースの材料は、イオン化放射線と相互作用し、その結果、光子をリリースすることが可能であり、すなわちシンチレータ特性を有することが知られている。しかしながら、これまでに知られている材料は、それらが今日のＣＴスキャナに適しているとは考えられない高さのアフターグローを示す。微小量のバナジウムを上述の混合酸化物材料にドープすることによって、アフターグローが、あまりに強く光収率を犠牲にすることなく大幅に低減されることができ、従って、現代のＣＴスキャナにおける用途に適したシンチレータ材料を与えることが分かった。
【００１６】
一実施形態において、混合酸化物材料は、１０〜２５０ｐｐｍのＶ、好適には２５〜２００ｐｐｍのＶでドープされる。
【００１７】
混合酸化物材料に対する上述した量のレンジのバナジウムの添加は、アフターグローの改善と光収率の大きな損失がないこととの間の良好なバランスを示すことが分かった。
【００１８】
混合酸化物材料の別の実施形態において、０．１≦ｗ≦０．９であり、好適には０．２≦ｗ≦０．８であり、より好適には０．３≦ｗ≦０．６であり、より一層好適には０．３５≦ｗ≦０．５である。
【００１９】
混合酸化物材料の別の実施形態において、０．１≦ｘ≦０．９であり、好適には０．２≦ｘ≦０．８であり、より好適には０．４≦ｘ≦０．７であり、より一層好適には０．５≦ｘ≦０．６５である。
【００２０】
混合酸化物材料の別の実施形態において、１≦ｙ≦３．５であり、好適には２≦ｙ≦３．５であり、より好適には２．５≦ｙ≦３．５である。
【００２１】
混合酸化物材料の更に別の実施形態において、０．００５≦ｚ≦０．０５であり、好適には０．００５≦ｚ≦０．０２、より好適にはｚ＝０．０１である。
【００２２】
他の実施形態において、混合酸化物材料は、組成（Ｙ０．３９５Ｔｂ０．５９５）３Ａｌ５Ｏ１２：Ｃｅ０．０１を有し、少なくとも１０ｐｐｍのＶ、好適には１０〜２５０ｐｐｍのＶ、特に好適には２５〜２００ｐｐｍのＶでドープされる。
【００２３】
上述の組成レンジの混合酸化物材料は、特に高い光収率及び低いアフターグローを有する効果的なシンチレータ材料を与えることが分かった。
【００２４】
他の実施形態において、混合酸化物材料は、単結晶又は多結晶材料である。
【００２５】
上述の方法の実施形態において、ステップｃ）において、ステップａ）及びステップｂ）の固体を合わせる際に融剤が添加される。
【００２６】
ステップｃ）において融剤を添加することによって、ステップｄ）の焼結の間、それぞれ異なるイオンの拡散が改善されることができ、これは、より低い焼結温度でより高品質の材料をもたらす。
【００２７】
他の実施形態において、検出器は更に、第２の混合酸化物材料又はシンチレータを有し、第２の混合酸化物材料又は第２のシンチレータは、上述の混合酸化物材料又はシンチレータより高い密度を有する。
【００２８】
それぞれ異なる密度を有する２つの異なるシンチレータ材料の組み合わせにより、それぞれ異なるエネルギーレベルのＸ線が検出されることができ、より低い密度の材料は概して、より低いエネルギーのＸ線を検出し、より高い密度の材料は概して、より高いエネルギーのＸ線を検出する。２つの異なるシンチレータ又はシンチレータ材料を有する検出器を生成することによって、２つの異なるタイプのＸ線を検出する検出器が生成されることができ、これは、ＣＴスキャナにおいて、検査されている身体又は身体の一部に関するより多くの情報を与える。
【００２９】
本発明のこれらの及び他の見地は、以下に記述される実施形態から明らかになり、それらを参照して説明される。
【図面の簡単な説明】
【００３０】
【図１】本発明によるＣＴスキャナを示す概略図。
【図２】本発明によるイオン化放射線のための検出器の第１の実施形態を示す概略図。
【図３】本発明によるイオン化放射線のための検出器の第２の実施形態を示す概略図。
【図４】本発明によるイオン化放射線のための検出器の第３の実施形態を示す概略図。
【発明を実施するための形態】
【００３１】
[実施例]
実施例１〜４
Ｙ２Ｏ３（Rhodia）、ＣｅＯ２（NeoMaterials）、Ｔｂ４Ｏ７（Guangdong及びNeoMaterials）、Ａｌ２Ｏ３（Baikowski）の化学量論量が、組成（Ｙ０．３９５Ｔｂ０．５９５）３Ａｌ５Ｏ１２：Ｃｅ０．０１を有する混合酸化物材料を生成するための割合で計量された。これらの材料を、２５ｐｐｍ、５０ｐｐｍ、１００ｐｐｍ及び２００ｐｐｍのＶでそれぞれドープするために、対応する量のＮＨ４ＶＯ３が、エタノールに溶解され、Ａｌ２Ｏ３と混合され、ロータリエバポレータにおいて沈殿され乾燥された。このようにして得られた修飾Ａｌ２Ｏ３が、所望の混合酸化物の固相合成において用いられた。固相開始材料は、瑪瑙ポット中でヘプタンと混合され、ミリングされた。混合プロセスの後、サンプルは、混合液体を除去するために、チューブオーブンにおいて乾燥され、更に、サンプルは、Ｃｅ４＋をＣｅ３＋に変え及びＴｂ４＋をＴｂ３＋に変えるために、Ｈ２／Ｎ２フロー中、アルミニウムるつぼの中で１５５０℃で４時間、水平チューブ炉（Entech 01820シリーズ）において焼結された。
【００３２】
得られたサンプルは、光ルミネッセンスについてテストされ、光ルミネセンス放出スペクトルは、解像度を改善し迷光を低減するために二重モノクロメータを特徴とするEdinburgh instrumentsのＦＬＳＰ９２０スペクトロメータによりキセノンランプを使用して室温で記録された。アフターグロー測定は、Ｘ線励起及びフォトダイオードを使用して実施された。光収率は、発光曲線下の領域を決定することによって測定され、各々の表において比較例１と比較した収率百分率として表現された。
【００３３】
バナジウム無しの（Ｙ０．３９５Ｔｂ０．５９５）３Ａｌ５Ｏ１２：Ｃｅ０．０１と比較した測定の結果が、以下の表１及び表２に示される。
0005937287.tif 000002
0005937287.tif 000003
【００３４】
比較例１〜４
比較例として、Ｔｉ、Ｃｒ及びＭｎでドープされた（Ｙ０．３９５Ｔｂ０．５９５）３Ａｌ５Ｏ１２：Ｃｅ０．０１、及びドーパント添加なしの（Ｙ０．３９５Ｔｂ０．５９５）３Ａｌ５Ｏ１２：Ｃｅ０．０１が準備された。
【００３５】
比較例の合成は、実施例１〜４の合成と似たように行われたが、ＮＨ４ＶＯ３が省かれ、又はチタン−ｎ−ブトキシド、Ｃｒ（ＮＯ３）３・９Ｈ２Ｏ及びＭｎ（ＮＯ３）２・４Ｈ２Ｏとそれぞれ置き換えられた。５０ｐｐｍのドーパントレベルが、ドーパントを含む比較例について使用された。
【００３６】
比較例１〜４に従って得られた材料の分析は、実施例１〜４について上述した条件に従って行われ、結果は以下の表３及び表４に示される。
0005937287.tif 000004
0005937287.tif 000005
【００３７】
実施例及び比較例からのデータは、（Ｙ０．３９５Ｔｂ０．５９５）３Ａｌ５Ｏ１２：Ｃｅ０．０１混合酸化物材料へのバナジウムの添加が、過度に光収率に影響を与えることなくアフターグローを大幅に低減することを明確に示している。更に、チタン、クロム又はマンガンのような関連するｄグループ金属は、このような効果を示さないので、これは、バナジウムの場合の非常に特有の効果のようであることを、比較例は示している。
【００３８】
図１において、ＣＴスキャナは、参照数字１０によってその全体が示されている。ＣＴスキャナ１０は、Ｘ線源１４及び検出器アレイ１６が向かい合わせに配置された回転ガントリ１２を有する。検出器アレイ１６は、複数の個別のＸ線検出器を含むが、例示的な目的で、そのうちの１つが、参照数字１８によってここに示されている。Ｘ線源１４及び検出器アレイ１６が、患者２２が挿入される検査領域２０の両側にあるように、回転ガントリ１２が配置される。使用中、Ｘ線源は、本例では患者２２の方向に、検査領域２０に向けられるくさび形、円錐形又は他の形状のＸ線ビームを放出する。Ｘ線源１４及び対応する検出器アレイ１６が、ｚ軸を中心に回転する間、患者２２は、（図面の平面に対し垂直な）ｚ方向に線形移動されることができる、概して、回転ガントリ１２は、患者２２の直線的な前進と同時に回転し、それにより、検査領域２０の周りに、Ｘ線源１４及び対応する検出器アレイ１６の概してらせんの軌道をもたらす。しかしながら、単一スライス又はマルチスライスイメージングモードのような他のイメージングモードが使用されることもでき、それらのイメージングモードでは、被検体支持体は静止したままの状態でガントリが回転し、それによりＸ線源１４及び対応する検出器アレイ１６の概して円形の方向を生成し、その方向で体軸画像が取得される。
【００３９】
図から分かるように、検出器アレイ１６は、Ｘ線源１４と反対側で、ガントリに配置され、それにより、使用中、Ｘ線源１４によって放出されるＸ線が、例えば患者２２を通過し、検出器アレイ１６によって検出される。検出器アレイ１６は、概して多数の検出器１８を有し、ここで、検出器アレイ１６は、単一ラインの検出器１８、又は２次元アレイの検出器１８のでありうる。検出器アレイ１６内の検出器１８の機能のより詳細な説明が、図２乃至図４に示される検出器のさまざまな実施形態に関して以下に与えられる。
【００４０】
図２には、イオン化放射線用検出器の第１の実施形態が、参照数字３０によって全体として示されている。検出器３０は、２つのサブユニット、すなわちシンチレータ３２及び光検出器３４を有する。光検出器３４はフォトダイオード３６を有し、フォトダイオード３６は、フォトダイオード３６の活性領域がシンチレータ３２と向き合うように配置される。
【００４１】
使用中、検出器は、検出されるべき潜在的な放射線ソースの方にシンチレータ３２が向くように配置される。それによって、シンチレータ３２は、例えば実施例１について上述された材料を含む。例えばＸ線のようなイオン化放射線がシンチレータ３２に当たる場合、シンチレータ３２は、それらのＸ線と相互作用し、呼応的に１又は複数の光子をリリースし、光子は、シンチレータ３２から放出され、Ｘ線の存在を示す電気信号を生成するフォトダイオード３４によって検出されることができる。ダイオード３４によって検出される光子の収率を改善するために、シンチレータ３２は、放出された光子を反射する材料で、光検出器と向き合わない１又は複数の面をカバーされることができる。
【００４２】
図３には、イオン化放射線用の検出器の第２の実施形態が、参照数字４０によって全体として示されている。
【００４３】
ここでも、この検出器４０は、２つのサブユニット、すなわちシンチレータ４２及び光検出器４４を有する。図１の実施形態と異なり、この例では、シンチレータ４２が、２つの異なるシンチレータ材料、第１のシンチレータ材料４６及び第２のシンチレータ材料４８を有する。第１のシンチレータ材料４６は、この例では、上述の実施例２の材料であり、第２のシンチレータ材料４８は、第１のシンチレータ材料４６より高い密度を有するシンチレータ材料である。この例では、第２のシンチレータ材料４８は、ＰｒでドープしたＧｄ２Ｏ２Ｓである。
【００４４】
第１のシンチレータ材料４６及び第２のシンチレータ材料４８に対応して、光検出器４２は、２つのフォトダイオード、すなわち第１のフォトダイオード５０及び第２のフォトダイオード５２を有する。使用中、複数の異なるエネルギーを有するＸ線が、上部から、すなわち第１のシンチレータ材料４６の方向から、検出器４０に当たる。そのより低い密度のため、第１のシンチレータ材料４６は、より低いエネルギーのＸ線を吸収し、それに応答して、第１の周波数の光子を放出する。第１のシンチレータ材料４６を通過した後に、Ｘ線は、第２のシンチレータ材料４８を打ち、それにより、第２のシンチレータ材料４８との相互作用を通じて、第２の波長の光子が放出される。
【００４５】
第１のフォトダイオード５０は、第２の波長の光子をフィルタ除去する第１のフィルタ５４を備え、それにより、第１の波長の光子、すなわち第１のシンチレータ材料４６によって生成された光子のみが、第１のフォトダイオード５０によって検出されることを確実にする。
【００４６】
同様に、第２のフォトダイオード５２は、第１の波長の光子を阻止する第２のフィルタ５６を備え、それにより、第２の波長の光子、すなわち第２のシンチレータ材料４８によって生成された光子のみが、第２のフォトダイオード５２に達し、ゆえに検出されることを確実にする。
【００４７】
上述の構成により、検出器４０によって、２つの異なるエネルギーレベルのＸ線を検出し、区別し、ＣＴスキャンにおいて利用可能な情報量を増大させる対応する信号を生成することが可能である。
【００４８】
図４には、イオン化放射線用の検出器の第３の実施形態が、参照数字６０によって全体として示されている。イオン化放射線用の検出器６０は、機能の点では図３の検出器４０と同様であるが、異なる設計を示す。
【００４９】
ここでも、検出器６０は、シンチレータ６２及び光検出器６４を有する。この例においても、シンチレータ６２は、第１のシンチレータ材料６６及び第２のシンチレータ材料６８を有する。第１のシンチレータ材料６６は、例えば実施例３の材料であり、第２のシンチレータ材料６８は、ここでも、ＰｒでドープしたＧｄ２Ｏ２Ｓ、すなわち第１のシンチレータ材料６６より高い密度の材料である。図３の実施形態とは異なり、図４では、光検出器６４は、シンチレータ６２の下に配置されず、その側面にあり、それにより、矢印７４によって示される検出されるべき入射イオン化放射線の方向に見たとき、第１のフォトダイオード７０は、第１のシンチレータ材料６６の側面に配置され、第２のフォトダイオード７２は、第２のシンチレータ材料６８の側面に配置される。
【００５０】
シンチレータ材料６６及び６８は、それぞれ、第１及び第２のシンチレータ材料６６及び６８によってそれぞれ放出される波長レンジの光子を反射するがイオン化放射線に対し透明であるコーティングによって、第１のフォトダイオード７０及び第２のフォトダイオード７２と向き合わない側面をカバーされる。
【００５１】
使用中、イオン化放射線は、矢印７４によって示される方向に、第１のシンチレータ材料６６のほうへ進み、より低い密度のため、イオン化放射線のより低いエネルギー部分が、第１のシンチレータ材料６６と相互作用し、１又は複数の光子の放出を刺激する。反射コーティングのため、第１のシンチレータ材料６６の外側では、光子は、第１のフォトダイオード７０に向かう方にのみ第１のシンチレータ材料６６を出ることができ、そこで検出される。イオン化放射線は、第１のシンチレータ材料６６を通って進んだ後、第２のシンチレータ材料６８へと進み、第２のシンチレータ材料６８の密度は、第１のシンチレータ材料６６より高いので、より高いエネルギー放射線が吸収され、その結果、第２の組の光子が生成される。ここでも、第２のシンチレータ６８材料は、第２のフォトダイオードと向き合わないそれらの側面を反射材料でカバーされることにより、光子は、第２のフォトダイオード７２に向かう方へのみ第２のシンチレータ材料６８を出ることができ、そこで検出される。
【００５２】
ここでも、各々のシンチレータ材料は、特定のエネルギーレベルの放射線と相互作用し、それに応答して、特定のフォトダイオードへ方向付けられ及びそこで検出される光子を放出するので、それぞれ異なるＸ線が、イオン化放射線用検出器により検出されることができ、それにより、例えばＣＴスキャナにおいて調べられるべき身体についてより多くの情報を生成する。
【００５３】
本発明は図面及び上述の記述において詳しく図示され記述されているが、このような図示及び記述は、制限的なものではなく、説明的又は例示的なものであると考えられることができ、本発明は、開示された実施形態に制限されない。開示される実施形態に対する他の変更は、図面、開示及び添付の請求項の検討から、請求項に記載の本発明を実施する際に当業者によって理解され達成されることができる。
【００５４】
請求項において、「含む、有する（comprising）」という語は、他の構成要素又はステップを除外せず、不定冠詞「a」又は「an」は複数性を除外しない。単一の構成要素又は他のユニットは、請求項に列挙されるいくつかのアイテムの機能を果たすことができる。特定の手段が相互に異なる従属請求項に列挙されているという単なる事実は、これらの手段の組み合わせが有利に使用されることができないことを示さない。
【００５５】
請求項における参照符号は、本発明の範囲を制限するものとして解釈されるべきでない。
【要約】
本発明は、混合酸化物材料、その準備方法、イオン化放射線用の検出器及びＣＴスキャナに関する。特に、組成（ＹｗＴｂｘ）３Ａｌ５−ｙＧａｙＯ１２：Ｃｅｚを有する混合酸化物材料であって、０．０１≦ｗ≦０．９９、０．０１≦ｘ≦０．９９、０≦ｙ≦３．５及び０．００１≦ｚ≦０．１０であり、ｗ＋ｘ＋３＊ｚ＝１であり、前記混合酸化物材料が少なくとも１０ｐｐｍのＶでドープされている、混合酸化物材料が提案される。【図１】
0005937287.tif 000006
【図２】
0005937287.tif 000007
【図３】
0005937287.tif 000008
【図４】
0005937287.tif 000009